(57)【要約】【課題】電気化学的に有機ハイドライドを生成させる装置において、小型で効率の良い有機ハイドライド製造装置を提供することができる。【解決手段】本発明は、電気化学的に有機ハイドライドを製造する装置において、その電極構造が、触媒層として金属触媒担持カーボンもしくは金属触媒が、プロトン伝導性固体高分子電解質と適度に混ざり合ったマトリクスになっている構造であり、それらの触媒層が、透過水をブロックする層が形成されたプロトン伝導性固体高分子電解質膜の表裏に形成されていることを特徴とする。この電極において、アノード側に水もしくは水蒸気を供給し、カソード側に被水素化物を供給した状態で、アノード−カソード間に電圧を負荷することで、アノードにおいて水の電気分解反応、カソードにおいて被水素化物への水素付加反応を起こし有機ハイドライドを生成させることを特徴とする。【選択図】  図１
2012072477.tif 000002
【特許請求の範囲】
【請求項１】
有機ハイドライド製造装置であって、
被水素化物を還元するカソード触媒層、および水を酸化するアノード触媒層がプロトン導電性の固体高分子電解質膜を挟むように配置された膜電極接合体と、カソード触媒層に被水素化物を供給する部材と、アノード触媒層に水または水蒸気を供給する部材とを備え、
前記固体高分子電解質膜表面もしくは内部に、水をブロックする層が形成されていることを特徴とする有機ハイドライド製造装置。
【請求項２】
請求項１において、前記水をブロックする層が、パラジウムもしくはパラジウム合金であることを特徴とする有機ハイドライド製造装置。
【請求項３】
請求項１において、前記水をブロックする層が、乾燥重量当たりのイオン交換量が０.７５meq／ｇ以下の有機高分子であることを特徴とする有機ハイドライド製造装置。
【請求項４】
請求項１において、前記カソード触媒が、触媒金属と、前記触媒金属を担持した担体からなり、
前記アノード触媒が、触媒金属のみ、もしくは、触媒金属と前記触媒金属を担持した非カーボン担体からなることを特徴とする有機ハイドライド製造装置。
【請求項５】
請求項１において、前記被水素化物が、ベンゼン，トルエン，キシレン，メシチレン，ナフタレン，メチルナフタレン、または、アントラセンであることを特徴とする有機ハイドライド製造装置。
【請求項６】
請求項１において、前記触媒金属が、白金，ルテニウム，ロジウム，パラジウム，イリジウム，モリブデン，レニウム，タングステンおよびこれらの少なくとも一部を含む合金からなることを特徴とする有機ハイドライド製造装置。
【請求項７】
被水素化物を還元するカソード触媒層、および水を酸化するアノード触媒層がプロトン導電性の固体高分子電解質膜を挟むように配置された膜電極接合体と、前記カソード触媒層および前記アノード触媒層の表面に配置されたガス拡散層と、前記ガス拡散層の表面に配置され、前記ガス拡散層と接する面に流路溝が形成されたセパレータとを備える有機ハイドライド製造装置であって、
前記固体高分子電解質膜表面もしくは内部に、水をブロックする層が形成されていることを特徴とする有機ハイドライド製造装置。
【請求項８】
請求項７において、前記水をブロックする層が、パラジウムもしくはパラジウム合金であることを特徴とする有機ハイドライド製造装置。
【請求項９】
請求項７において、前記水をブロックする層が、乾燥重量当たりのイオン交換量が０.７５meq／ｇ以下の有機高分子であることを特徴とする有機ハイドライド製造装置。
【請求項１０】
請求項７において、前記カソード触媒層側のセパレータの流路溝に被水素化物が供給され、前記アノード触媒層側のセパレータの流路溝に水または水蒸気が供給されることを特徴とする有機ハイドライド製造装置。
【請求項１１】
請求項７において、前記被水素化物が、ベンゼン，トルエン，キシレン，メシチレン，ナフタレン，メチルナフタレン、または、アントラセンであることを特徴とする有機ハイドライド製造装置。
【請求項１２】
請求項７において、前記触媒金属が、白金，ルテニウム，ロジウム，パラジウム，イリジウム，モリブデン，レニウム，タングステンおよびこれらの少なくとも一部を含む合金からなることを特徴とする有機ハイドライド製造装置。
【発明の詳細な説明】
【技術分野】
【０００１】
本発明は、電気化学的に有機ハイドライドを製造する有機ハイドライド製造装置に関する。
【背景技術】
【０００２】
二酸化炭素などによる地球温暖化が深刻になる中で、化石燃料に代わって次世代を担うエネルギー源として水素が注目されている。水素燃料は、燃料消費時に排出される物質が水だけあり、二酸化炭素を排出しないため環境への負荷が小さい。一方、水素は常温常圧で気体であるため、輸送，貯蔵，供給システムが大きな課題となっている。
【０００３】
近年、安全性，運搬性、および貯蔵能力に優れた水素貯蔵方法として、シクロヘキサンや、メチルシクロヘキサン，デカリンのような炭化水素を用いた有機ハイドライドシステムが注目されている。これらの炭化水素は、常温で液体であるため、運搬性に優れている。例えば、トルエンとメチルシクロヘキサンは同じ炭素数を有する環状炭化水素であるが、トルエンは炭化水素同士の結合が二重結合である不飽和炭化水素であるのに対して、メチルシクロヘキサンは二重結合を持たない飽和炭化水素である。トルエンの水素付加反応によりメチルシクロヘキサンが得られ、メチルシクロヘキサンの脱水素反応によりトルエンが得られる。すなわち、これらの炭化水素の水素付加反応と脱水素反応を利用することにより、水素の貯蔵とその供給が可能となる。
【０００４】
メチルシクロヘキサンなどの有機ハイドライドを製造するためには、まず水素を製造し、その水素とトルエンを触媒上で反応させる必要がある。すなわち、現状のプロセスは、水素を水電解装置などにおいて発生させ、水素付加反応装置において水素とトルエンを反応させて有機ハイドライドを生成させるという二段階のプロセスである。
【０００５】
よって、有機ハイドライドの製造まで複数の装置が必要となり、装置の複雑化という問題が生じる。また、水素を製造してから水素付加反応まではガス状の水素であるため、貯蔵・運搬に関して問題が生じる。水素製造装置と水素付加装置を隣接して建設すれば、上記問題は解決されるが、建設および運用コストの問題があり、総合的なエネルギー効率も低下する。また、装置が大型化するため、設置場所が限られる。
【０００６】
近年、単一装置を用い一段階で有機ハイドライドを製造する技術が開示されている（例えば特許文献１）。これらは電気化学的に有機ハイドライドを製造するものである。例えば、特許文献１では、水素イオンを選択的に透過する水素イオン透過性固体高分子電解質膜の両側に金属触媒をそれぞれ配置し、一方に水または水蒸気を供給し、もう一方に被水素化物を供給し、陽極側での水又は水蒸気の電気分解により生成された水素イオンを、陰極側で被水素化物と水素付加反応を起こし有機ハイドライドを製造している。
【先行技術文献】
【特許文献】
【０００７】
【特許文献１】特開２００３−４５４４９号公報
【発明の概要】
【発明が解決しようとする課題】
【０００８】
しかしながら、これらの有機ハイドライド製造方法は、高いエネルギー効率を得ることが困難であった。その理由として、透過水の影響が考えられる。すわなち、アノード反応に用いている水が水素イオン透過性固体高分子電解質膜を透過してカソードに到達してしまい、その透過水がカソード反応に悪影響を及ぼしていると考えられる。水と、トルエンなどの被水素化物は、互いに不溶性であり混ざり合わない。よって、水がカソード触媒層に存在する場合、その水により触媒へのトルエン供給が阻害されてしまう。その結果として、トルエンなどの被水素化物が供給されない触媒上では水素発生が起こるなどして、被水素化物への水素付加反応が起こらず有機ハイドライドが生成せずに、エネルギー効率が低くなってしまうためと考えられる。また、透過水が、水素付加反応後の有機ハイドライドに混ざってしまうと、水を除去するプロセスが別に必要となる。このことは、装置の簡略化などを考えると望ましいことではない。
【０００９】
本発明は、電気化学的に有機ハイドライドを生成させる装置において、小型で効率の良い有機ハイドライド製造装置を提供することを目的とする。
【課題を解決するための手段】
【００１０】
かかる実状に鑑み、本発明者は鋭意研究をおこなった結果、固体高分子電解質膜表面、もしくは固体高分子電解質膜中に、アノードからカソードへの透過水をブロックするような層を形成することで高効率の電極が得られることを見出した。本発明の電極では、触媒層は金属触媒担持カーボンもしくは金属触媒が、プロトン伝導性固体高分子電解質と適度に混ざり合ったマトリクスになっている構造とし、それらの触媒層が、透過水ブロック層が形成されたプロトン伝導性固体高分子電解質膜の表裏に形成されていることを特徴とする。
【００１１】
本発明の有機ハイドライド製造装置では、被水素化物を還元するカソード触媒層、および水を酸化するアノード触媒層が、透過水ブロック層が形成されたプロトン導電性の固体高分子電解質膜を挟むように配置された膜電極接合体と、カソード触媒層に被水素化物を供給する部材と、アノード触媒層に水または水蒸気を供給する部材とを備え、前記カソード触媒層が、被水素化物を還元して水素化物に反応させる触媒金属と、前記触媒金属を担持した担体、およびプロトン導電性の固体高分子電解質からなり、前記アノード触媒層が、水を酸化してプロトンに反応させる触媒金属と、前記触媒金属を担持した担体およびプロトン導電性の固体高分子からなることを特徴とする。
【発明の効果】
【００１２】
本発明によれば、電気化学的に有機ハイドライドを生成させる装置において、小型で効率の良い有機ハイドライド製造装置を提供することができる。
【図面の簡単な説明】
【００１３】
【図１】本発明の有機ハイドライド製造装置もしくは燃料電池の一実施例を示す図である。
【図２】本発明の膜電極接合体を示す図である。
【図３】従来技術の膜電極接合体を示す図である。
【図４】本発明の有機ハイドライド製造装置の一実施例を示す図である。
【図５】本発明の有機ハイドライド製造装置の一実施例を示す図である。
【図６】従来技術の有機ハイドライド製造装置の一実施例を示す図である。
【図７】従来技術の有機ハイドライド製造装置の一実施例を示す図である。
【発明を実施するための形態】
【００１４】
本発明は、電気化学的に有機ハイドライドを製造する装置において、プロトン伝導性固体高分子電解質と金属触媒担持カーボンもしくは金属触媒が適度に混ざり合ったマトリクスになった構造の触媒層が、透過水ブロック層が形成されたプロトン伝導性固体高分子電解質膜の表裏に形成された電極構造を有していることを特徴とする。この電極において、アノード側に水もしくは水蒸気を供給し、カソード側に被水素化物を供給した状態で、アノード−カソード間に電圧を印加することで、アノードにおいて水の電気分解反応，カソードにおいて被水素化物への水素付加反応を起こし有機ハイドライドを生成させることを特徴とする。
【００１５】
本発明による実施形態について図面を用いて詳しく述べる。
【００１６】
図１に本発明の有機ハイドライド製造装置の一例を示す。本実施形態の有機ハイドライド製造装置は、透過水ブロック層が形成された固体高分子電解質膜１２の一方の面にアノード触媒層１３を、他方の面にカソード触媒層１４を接合し、一体化した膜電極接合体（ＭＥＡ：Membrane Electrode Assembly)を一対のガス拡散層１５、及び、ガス流路が形成されたセパレータ１１で挟み込んで構成されている。また。一対のセパレータ１１の間にはガスシールのためのガスケット１６が挿入されている。
【００１７】
セパレータ１１は導電性を有し、その材質は、緻密黒鉛プレート，黒鉛やカーボンブラックなどの炭素材料を樹脂によって成形したカーボンプレート，ステンレス鋼やチタン等の耐蝕性の優れた金属材料が望ましい。また、セパレータ１１の表面を貴金属メッキしたり、耐食性，耐熱性の優れた導電性塗料を塗布し表面処理することも望ましい。セパレータ１１のアノード触媒層１３及びカソード触媒層１４に対向する面には反応ガスまたは液体の流路となる溝が形成されている。アノード側のセパレータ１１の流路溝には水または水蒸気が供給される。流路溝を流れる水または水蒸気はガス拡散層１５を介してアノード触媒層に供給される。また、カソード側の側セパレータ１１には被水素化物が供給される。流路溝を流れる被水素化物はガス拡散層１５を介してカソード触媒に供給される。被水素化物の供給方法としては、液体状の被水素化物をそのまま供給してもよいし、ＨｅガスやＮ2ガスをキャリアとした蒸気状の被水素化物を供給してもよい。
【００１８】
ガス拡散層１５は、セパレータ１１の流路に供給された反応物質（ガスまたは液体）を触媒層の面内に均一に供給するために設けられ、カーボンペーパーあるいはカーボンクロス等の通気性を有する基体を使用する。特に、これらの基体を撥水化処理したものが好ましい。
【００１９】
ガスケット１６は絶縁性であり、特に水素あるいは被水素化物，有機ハイドライドに対して耐性があり、それらの透過が少なく機密性が保たれる材質であればよく、例えばブチルゴム，バイトンゴム，ＥＰＤＭゴム等が挙げられる。
【００２０】
アノード側に水または水蒸気を供給し、カソード側に被水素化物としてトルエンを供給した状態で、アノード−カソード間に電圧を負荷すると、アノードにおいて（１）式の水の電気分解反応が起こる。（１）式の電気分解反応により生じたプロトンが固体高分子電解質膜１２を介してカソード１４へ移動し、カソードにおいて（２）式の水素付加反応が起こり有機ハイドライドであるメチルシクロヘキサンが生成する。
Ｈ2Ｏ→２Ｈ+＋１／２Ｏ2＋２ｅ-                                        （１）
Ｃ7Ｈ8＋６Ｈ+＋６ｅ-→Ｃ7Ｈ14                                         （２）
【００２１】
本実施形態の有機ハイドライド装置では、固体高分子電解質膜に透過水ブロックが形成されているため、アノードの水がカソードに透過することはない。よって、高効率で有機ハイドライドの生成が可能である。
【００２２】
図２に本実施形態の有機ハイドライド製造装置の電極部分を示す。図２には透過水ブロック層２７が形成された固体高分子電解質膜２１の表裏にカソード触媒層２２，アノード触媒層２３が形成されたＭＥＡをカソード側から見た平面図、平面図におけるＤ−Ｅ部分の断面図と拡大図を示している。
【００２３】
ＭＥＡは、Ｄ−Ｅ断面図に示すように、カソード及びアノードは緻密な触媒層として透過水ブロック層２７が形成された固体高分子電解質膜２１の上下に形成されている。カソード触媒層２２は拡大図Ｆに示したように、触媒担体２５には触媒金属２４が担持されており、触媒担体２５同士が固体高分子電解質２６により接着されている。触媒金属２４は触媒担体２５を介して互いにつながったネットワーク構造を有しおり、（２）の反応に必要な電子の通り道を形成している。また、触媒層中の固体高分子電解質２６も同様につながったネットワーク構造を有しており、（２）の反応に必要なプロトンの通り道を形成している。
【００２４】
電極反応は、触媒担体２５上の金属触媒２４と電解質および反応物質が接触する三相界面において行われる。本実施形態の電極では固体高分子電解質２６によってプロトンの通り道を形成しているため、固体高分子電解質膜２１と直接接していない金属触媒２４にも三相界面が形成されているため、多くの金属触媒が電極反応に寄与できる構造となっている。
【００２５】
本実施形態の有機ハイドライド製造装置の電極では、固体高分子電解質膜に透過水ブロック層２７が形成されているため、アノードの水がカソードに透過することを防止できる。よって、高効率で有機ハイドライドの生成が可能である。
【００２６】
図３に従来技術の電極の構造を示す。図３に示した電極では、固体高分子電解質膜３１の表面に金属触媒３４を担持した触媒担体３５を直接形成している。従来技術の電極構造では電極反応に寄与する金属触媒３４は電解質膜と直接接する部分のみであり、三相界面が少なく、反応に寄与する触媒が限られる。また、触媒のネットワーク構造の形成も少なく、抵抗が高くなると考えられる。
【００２７】
また、図３に従来技術の電極の構造を示す。図３に示した電極では、固体高分子電解質膜３１の表面に、触媒金属３４を担持した触媒担体３５と固体高分子電解質３６が混ざった構造である。従来技術では、アノードの水が固体高分子電解質膜３１を透過した透過水３７がカソード触媒層に存在する。水とトルエンなどの被水素化物は互いに不溶性であり混ざり合わない。よって、水がカソード触媒層３２に存在する場合、その水により触媒へのトルエン供給が阻害されてしまう。その結果として、トルエンなどの被水素化物が供給されない触媒金属３８上では、水素付加反応ではなく、下記の（３）式により水素発生が起こると考えられる。
２Ｈ+＋２ｅ-→Ｈ2                                                     （３）
【００２８】
よって、従来技術の電極では、被水素化物への水素付加反応が起こらない触媒が存在するため有機ハイドライド生成が制限され、その結果、エネルギー効率が低くなってしまうと考えられる。
【００２９】
本発明のＭＥＡに関しては以下の方法で作製することができる。まず、触媒金属を担持した担体，固体高分子電解質、および固体高分子電解質を溶解する溶媒を加えて十分混合したカソード触媒ペーストと、触媒金属，固体高分子電解質、および固体高分子電解質を溶解する溶媒を加えて十分混合したアノード触媒ペーストを作製する。それらのペーストを、それぞれポリフルオロエチレン（ＰＴＦＥ）フィルム等の剥離フィルム上に、スプレードライ法等により噴霧し、８０℃で乾燥させて溶媒を蒸発させ、カソードおよびアノード触媒層を形成する。次にそれらのカソードおよびアノード触媒層を、透過水ブロック層が形成された固体高分子電解質膜を真ん中にはさんでホットプレス法によって接合し、剥離フィルム（ＰＴＦＥ）を剥がすことにより、本発明のＭＥＡを作製することができる。
【００３０】
また、本発明のＭＥＡ作製の別の一例として、上記の触媒金属を担持した担体，固体高分子電解質、および固体高分子電解質を溶解する溶媒を加えて十分混合したカソード触媒ペーストと、触媒金属，固体高分子電解質、および固体高分子電解質を溶解する溶媒を加えて十分混合したアノード触媒ペーストとを、スプレードライ法等により、直接透過水ブロック層が形成された固体高分子電解質膜に噴霧することでも作製することができる。
【００３１】
固体高分子電解質膜を構成する有機高分子としては、パーフルオロカーボンスルホン酸、あるいは、ポリスチレンやポリエーテルケトン，ポリエーテルエーテルケトン，ポリスルホン，ポリエーテルスルホン、その他のエンジニアリングプラスチック材料に、スルホン酸基，ホスホン酸基，カルボキシル基等のプロトン供与体をドープあるいは化学的に結合，固定化したものを用いることができる。また、上記材料において、架橋構造にしたり、部分フッ素化することで材料安定性を高めることも望ましい。また、有機高分子と金属酸化物水和物などとの複合電解質膜を用いることもできる。
【００３２】
また、透過水をブロックする層としては、水素イオンを透過させ水をブロックするものであればよい。例えば、パラジウムあるいはパラジウム合金などの無機物が考えられる。パラジウムと合金化する金属としては、Ｒｈ，Ｃｕ，Ｃｏ，Ｉｒ，Ａｇなどの遷移金属が挙げられる。また、Ｍｇ，Ｃａなどのアルカリ土類金属，Ｌａ，Ｎｄなどの希土類金属など、Ｐｄと合金化できる金属は種々考えられる。また、透過水をブロックする層として、水素吸蔵合金が挙げられる。その水素吸蔵合金として、Ｔｉ−Ｆｅ系金属，Ｖ系金属，Ｍｇ系合金，Ｃａ系合金が挙げられる。また、Ｔｉ，Ｍｎ，Ｚｒ，Ｎｉなどの遷移元素の合金をベースとしたＡＢ２型金属も挙げられる。あるいは、ＬａＮｉ5，ＲｅＮｉ5などの、希土類元素，Ｎｂ，Ｚｒ１原子に対して触媒効果を持つ遷移元素（Ｎｉ，Ｃｏ，Ａｌなど）５原子を含む合金をベースとしたＡＢ５型が挙げられる。また、スルホン酸基，ホスホン酸基，カルボキシル基等のプロトン供与体が少ない有機高分子を用いることもできる。プロトン供与体が少ない有機高分子として、乾燥重量当たりのイオン交換量が０.７５meq／ｇ以下の有機高分子が望ましい。
【００３３】
透過水ブロック層は、固体高分子電解質膜表面に形成してもよいし、また、固体高分子電解質膜の中に形成してもよい。本発明は、透過水をブロックする層を形成することにより、水の透過量を制限するものである。透過水は、プロトン移動に伴って移動するため、流れる電流値によりその量は異なる。本発明の透過水ブロック層を含む膜電極接合体としては、電流密度値６０ｍＡ／cm2の際に、水の透過量が３０μｇ／cm2・sec以下になるものが望ましい。この条件を満たすように上述したような透過水ブロック層が用いられる。
【００３４】
触媒層に含有される固体高分子電解質には、プロトン導電性を示す高分子材料を用い、例えばパーフロロカーボン系スルホン酸樹脂やポリパーフロロスチレン系スルホン酸樹脂に代表されるスルホン酸化あるいはアルキレンスルホン酸化したフッ素系ポリマーやポリスチレン類が挙げられる。その他にポリスルホン類，ポリエーテルスルホン類，ポリエーテルエーテルスルホン類，ポリエーテルエーテルケトン類，炭化水素系ポリマーにスルホン酸基等のプロトン供与体を導入した材料が挙げられる。
【００３５】
一方、本発明で用いる触媒金属には、水素付加作用を有する触媒材料を用い、例えば、Ｎｉ，Ｐｄ，Ｐｔ，Ｒｈ，Ｉｒ，Ｒｅ，Ｒｕ，Ｍｏ，Ｗ，Ｖ，Ｏｓ，Ｃｒ，Ｃｏ，Ｆｅなどの金属及びこれらの合金触媒を用いることができる。水素付加触媒は、触媒金属の低減による低コスト化と反応表面積の増大化のため、微粒子化することが好ましい。また、微粒子の凝集による比表面積の減少を防止するため、担体に担持してもよい。触媒の製造方法は、共沈法，熱分解法，無電解めっき法など特に限定はない。
【００３６】
カソード触媒担持材料としては、活性炭，カーボンナノチューブ，黒鉛などのカーボン材料や、シリカ，アルミナ，ゼオライトなどのアルミナシリケートなどを用いることができる。一方、アノードにカーボン材料が存在すると、カーボンが酸化される可能性があり、望ましいことではない。よって、アノード触媒担持材料としては、シリカ，アルミナ，ゼオライトなどのアルミナシリケートなど、非カーボン材料を用いることができる。もしくは、アノードには、担持材料を用いず、触媒金属のみを用いてもよい。
【００３７】
被水素化物としては、ベンゼン，トルエン，キシレン，メシチレン，ナフタレン，メチルナフタレン，アントラセン，ビフェニル，フェナントロリン及びそれらのアルキル置換体のいずれか又は複数混合したものを用いることができる。これらの炭素同士の二重結合に水素が付加されることにより、水素を貯蔵することができる。
【００３８】
以下、本発明について実施例を用いて詳細に説明する。尚、本発明は下記実施例に限定されるものではない。
【実施例１】
【００３９】
固体高分子電解質膜として、ナフィオン（デュポン社製）の表面に２５μｍのパラジウム膜を物理的に接着させたものを用いた。パラジウム膜は、アノード側表面に接着させた。
【００４０】
カソード触媒層は、スプレーコーターを用いて、直接上記の固体高分子電解質膜に触媒スラリーを塗布して形成した。以下の順序でカソード触媒層を上記の固体高分子電解質膜に塗布した。
【００４１】
パラジウム膜を接着させたナフィオンを基板のホットプレート上に置き、吸引することで固定した。ここで、ホットプレートの温度は５０℃とした。
【００４２】
次に、その上からマスクをして、スプレーコーター（ノードソン社製）でカソード触媒スラリーを塗布した。カソード触媒スラリーとして、白金担持カーボン触媒ＴＥＣ１０Ｅ７０ＴＰＭ（田中貴金属製）と水，５ｗｔ％ナフィオン溶液，２２１溶液（１−プロパノール：２−プロパノール：水＝２：２：１の溶液）を２：１.２：５.４：１０.６の重量比で混合したものを用いた。塗布条件は、液圧０.０１ＭＰａ，スワール圧０.１５ＭＰａ，霧化圧０.１５ＭＰａ，ガン／基板距離６０mm，基板温度５０℃とした。カソード触媒量は０.４mgＰｔ・cm-2とした。
【００４３】
パラジウム膜を接着したナフィオン表面にカソード触媒層を形成した。また、ナフィオンの裏面にアノード触媒層を形成した。アノード触媒層は転写法により形成した。まず、アノード触媒スラリーを作製した。アノード触媒スラリーとして、白金ブラックＨｉＳＰＥＣ１０００（ジョンソンマッセイ製）と５ｗｔ％ナフィオン溶液，２２１溶液を、１：１.１１：２.２２の重量比で混合したものを用いた。それをアプリケータにより、テフロン（登録商標）のシート上に塗布した。テフロン（登録商標）のシート上に塗布したアノード触媒層を、ホットプレス（テスター産業社製ＳＡ−４０１−Ｍ）による熱転写でパラジウム膜を接着させたナフィオン表面に形成した。ホットプレス圧力は３７.２kgｆ・cm-2，ホットプレス温度は１２０℃，ホットプレス時間は２分間とした。アノード触媒量は４.８mgＰｔ・cm-2とした。
【００４４】
作製したＭＥＡを図１の有機ハイドライド製造装置に組み込んだ。セル抵抗は２００ｍΩであった。
【００４５】
カソードに被水素化物のトルエンを０.０３ml／minおよび０.１ml／minで供給し、アノードに純水を５ml／minで供給した状態で、アノード−カソード間に電圧を２.２Ｖ印加した。セル温度は２５，４０，６０，８０℃でおこなった。
【００４６】
図４にセル温度に対する電流値を示す。セル温度を高くするほど、電流密度は大きくなった。これは、温度が高くなるほど、反応に対する電極触媒の反応活性が高くなったためであると考えられる。また、トルエンの供給量が０.０３ml／minと０.１ml／minの場合では、ほぼ同程度の電流が流れる結果となった。
【００４７】
水素付加反応後のカソード液体を回収し、ガスクロマトグラフィで分析すると、いずれの条件においても有機ハイドライドであるメチルシクロヘキサンの生成が認められた。本発明の電極により、トルエンの水素付加反応でメチルシクロヘキサンが生成されたことを示唆する。また、カソードからの回収液には、水は含まれていなかった。ナフィオン表面に形成させたパラジウム膜により、アノードの水が透過するのを防止できたと考えられる。
【００４８】
図５に水素付加反応時のトルエンからメチルシクロヘキサンへの転化率を示す。転化率は下記の式によりガスクロマトグラフィのピーク面積から算出した。
転化率＝メチルシクロヘキサンのピーク面積
／(トルエンのピーク面積＋メチルシクロヘキサンのピーク面積)×１００
（４）
【００４９】
セル温度２５℃，４０℃，６０℃，８０℃いずれにおいてもメチルシクロヘキサンは検出され、セル温度が高くなるほど転化率は大きくなった。また、トルエンの供給量０.１ml／minに比べて、０.０３ml／minの方が転化率は高い結果となった。これは、トルエンの供給速度が小さいほど、トルエンが電極触媒に接する機会が増えたためであると考えられる。今回の条件で最も転化率が高かったのは、セル温度８０℃トルエン流量０.０３ml／minにおいて、転化率６８％であった。
【００５０】
〔比較例１〕
固体高分子電解質膜として、ナフィオンを用いてＭＥＡを作製した。その他の作製条件は同一とした。
【００５１】
作製したＭＥＡを図１の有機ハイドライド製造装置に組み込み、セル抵抗を測定した所、２５０ｍΩであった。
【００５２】
実施例１と同様の条件で、トルエンへの水素付加反応試験をおこなった。セル温度２５，４０，６０，８０℃において、アノード−カソード間に電圧を２.２Ｖ負荷した。図６にセル温度に対する電流値を示す。セル温度が高くなるほど電流は流れたが、実施例１と比べれば、いずれも電流密度は低い結果となった。
【００５３】
水素付加反応後のカソード液体を回収し、ガスクロマトグラフィで分析すると、いずれの条件においても有機ハイドライドであるメチルシクロヘキサンの生成が認められた。しかし、カソードから回収した排液は、いずれのセル温度においても２相に分離していた。
上相部がトルエンおよびメチルシクロヘキサン，下相部が水であると考えられる。温度が高くなるほど、下相部の水の割合が大きくなった。この水はアノードの水が電解質膜を透過してカソードに到達したものと考えられる。特に、セル温度が高くなり電流が大きくなるほど、アノードからカソードへのプロトン移動が多くなり、それに伴う水の移動も多くなっていると考えられる。
【００５４】
図７にトルエンからメチルシクロヘキサンへの転化率を示す。セル温度が高くなるほど転化率は高くなったが、実施例１に比べれば小さい結果となった。これは、透過水がカソード触媒層に存在しており、その水により触媒へのトルエン供給が阻害されてしまっていることが考えられる。その結果として、トルエンが供給されない触媒上では水素発生が起こるなどしてメチルシクロヘキサンの生成が起こらず、転化率が低くなってしまうと考えられる。
【実施例２】
【００５５】
電解質膜としてナフィオンを用い、その表面に１０μｍのＳ−ＰＥＳ（Sulfonated-Poly Ether Sulfone）を接着させた。Ｓ−ＰＥＳはポリエーテルスルホンにスルホン酸基を導入した有機高分子である。乾燥重量当たりのイオン交換容量が０.６meq／ｇのものを用いた。その他のＭＥＡ作製条件は、実施例１と同一でおこなった。
【００５６】
作製したＭＥＡを図１の有機ハイドライド製造装置に組み込み、セル抵抗を測定した所、３５０ｍΩであった。実施例１と同様の条件で、トルエンへの水素付加反応試験をおこなった。セル温度２５，４０，６０，８０℃において、アノード−カソード間に電圧を２.２Ｖ負荷した。
【００５７】
水素付加反応後のカソード液体を回収し、ガスクロマトグラフィで分析すると、いずれの条件においても有機ハイドライドであるメチルシクロヘキサンの生成が認められた。また、カソード排液は、比較例１よりは水量は少ないものの、いずれも２相に分離していた。これは、Ｓ−ＰＥＳでは、完全に水透過を防げなかったと考えられる。しかし、比較例１のナフィオン単体を電解質膜に用いた場合と比較すると、水透過が少なくなったため、転化率は高い結果となった。最も高い転化率は、セル温度８０℃トルエン流量０.０３ml／minにおいて、転化率５８％であった。
【符号の説明】
【００５８】
１１  セパレータ
１２，２１，３１  固体高分子電解質膜
１３，２３，３３  アノード触媒層
１４  カソード触媒層
１５  ガス拡散層
１６  ガスケット
２２，３２  カソード触媒層
２４，３４  触媒金属
２５，３５  触媒担体
２６，３６  固体高分子電解質
２７  透過水ブロック層
３７  透過水
３８  反応に寄与しない触媒金属
【図１】
2012072477.tif 000003
【図２】
2012072477.tif 000004
【図３】
2012072477.tif 000005
【図４】
2012072477.tif 000006
【図５】
2012072477.tif 000007
【図６】
2012072477.tif 000008
【図７】
2012072477.tif 000009